(57)【特許請求の範囲】
【請求項１】
カルボキシル基を２〜５モル％含有するポリビニルアルコール系樹脂（Ａ）と２０℃における４重量％水溶液粘度が５〜７mPa・sでカルボキシル基を含有しないポリビニルアルコール系樹脂（Ｂ）を含有してなり、かつ（Ａ）と（Ｂ）の含有割合（Ａ／Ｂ）が８３／１７〜９２／８（重量比）であることを特徴とするアルカリ性物質包装用ポリビニルアルコール系フィルム。
【請求項２】
ポリビニルアルコール系フィルム中に含有されるポリビニルアルコール系樹脂（Ａ）及びポリビニルアルコール系樹脂（Ｂ）の平均ケン化度が９０〜９７モル％であることを特徴とする請求項１記載のアルカリ性物質包装用ポリビニルアルコール系フィルム。
【発明の詳細な説明】
【０００１】
【発明の属する技術分野】
本発明は、カルボキシル基含有ポリビニルアルコール系樹脂を主成分とするアルカリ性物質包装用ポリビニルアルコール系フィルムに関する。
【０００２】
【従来の技術】
従来より、ポリビニルアルコール系樹脂（以下、ＰＶＡと略記することがある）の水溶性を生かして、農薬や洗剤等の薬剤をＰＶＡのフィルムからなる袋に入れた薬剤の分包（ユニット包装）が提案されている。
かかる用途に用いる水溶性ユニット包装袋として、本出願人も実開昭４９−３８６８０号公報でカルボキシル基含有変性ポリビニルアルコール系樹脂を主成分とするフィルムから構成されたアルカリ性物質用水溶性ユニット包装袋を提案し、また、特開平０４−１７０４０５号公報にもカルボキシル基を１〜１０モル％含有して、ケン化度が８０モル％以上で、かつ２０℃における４重量％水溶液粘度が４６cps以上の変性ポリビニルアルコールの水溶性フィルムが記載されている。
【０００３】
【発明が解決しようとする課題】
しかしながら、カルボキシル基含有ＰＶＡのフィルムは、水溶性には優れるものの、薬剤等を実包するときのヒートシール処理等により、該処理部分の水溶性が低下する場合がある。
すなわち、ＰＶＡフィルムの袋に薬剤等を充填して、開口部をヒートシールにより密封したときに、ＰＶＡの結晶化が促進されるためか、ヒートシール部分の水溶性が低下して、ＰＶＡ本来の水溶性が充分発揮されなくなることがある。
これは、ヒートシール接着力を充分に確保するために、ヒートシール部分を加熱すればするほど水溶性の低下を招く恐れがある。
したがって、ヒートシール性（ヒートシール部分の接着力）とヒートシール部分の水溶性の両方に優れるＰＶＡフィルムが望まれるところである。
【０００４】
【課題を解決するための手段】
そこで、本発明者は上記の如き現況に鑑み鋭意研究した結果、カルボキシル基を２〜５モル％含有するＰＶＡ（Ａ）と２０℃における４重量％水溶液粘度が５〜７mPa・sでカルボキシル基を含有しないＰＶＡ（Ｂ）を含有してなり、かつ（Ａ）と（Ｂ）の含有割合（Ａ／Ｂ）が８３／１７〜９２／８（重量比）であるアルカリ性物質包装用ポリビニルアルコール系フィルムが上記の目的に合致することを見いだし本発明を完成するに至った。
【０００５】
また、本発明においては、該フィルム中に含有されるＰＶＡ（Ａ）及びＰＶＡ（Ｂ）の平均ケン化度が９０〜９７モル％であるとき、アルカリ性物質を長期間包装しても水溶性が低下せず、アルカリ性物質の包装用フィルムとして特に有用である。
【０００６】
【発明の実施の形態】
以下、本発明について具体的に説明する。
本発明で用いるカルボキシル基を含有するＰＶＡ（Ａ）は任意の方法で製造することができ、例えば、▲１▼カルボキシル基を有する不飽和単量体とビニルエステル系化合物を重合した後にケン化する方法、▲２▼カルボキシル基を有するアルコールやカルボキシル基を有し、かつアルデヒドあるいはチオール等の官能基を有する化合物を連鎖移動剤として共存させてビニルエステル系化合物を重合した後にケン化する方法等を挙げることができ、これらについてより具体的に説明するが、これらに限定されるものではない。
【０００７】
▲１▼カルボキシル基を有する不飽和単量体とビニルエステル系化合物を重合した後にケン化する方法。
このときのカルボキシル基を有する単量体としてエチレン性不飽和ジカルボン酸（マレイン酸、フマル酸、イタコン酸等）、又はエチレン性不飽和ジカルボン酸モノエステル（マレイン酸モノアルキルエステル、フマル酸モノアルキルエステル、イタコン酸モノアルキルエステル等）又はエチレン性不飽和ジカルボン酸ジエステル（マレイン酸ジアルキルエステル、フマル酸ジアルキルエステル、イタコン酸ジアルキルエステル等）〔但し、これらのジエステルは共重合体のケン化時に加水分解によりカルボキシル基に変化することが必要である〕又はエチレン性不飽和カルボン酸無水物（無水マレイン酸、無水イタコン酸等）、あるいは(メタ)アクリル酸等の単量体およびその塩が挙げられ、その中でもエチレン性不飽和カルボン酸モノエステル又はその塩が好適に使用される。
【０００８】
また、カルボキシル基を導入した場合、ケン化反応時あるいは乾燥時にラクトン環が生成されることによる不溶化が懸念されるがその対策として水溶解性が良いポリビニルアルコールの製法で既に公知であるマレイン酸又は無水マレイン酸に対して０．５〜２．０モル当量のアルカリ存在下でビニルエステルを有機溶媒中で共重合させケン化する方法やカルボキシル基含有ビニルエステル共重合体を水酸化ナトリウム等のアルカリでケン化して得られるカルボキシル基含有ＰＶＡ中のカルボキシル基のＮａ塩のＮａを２価金属（Ｃａ、Ｍｇ、Ｃｕ等）で置換する方法も使用される。
【０００９】
▲２▼カルボキシル基を有するアルコールやカルボキシル基を有し、かつアルデヒ  ドあるいはチオール等の官能基を有する化合物を連鎖移動剤として共存させ  てビニルエステル系化合物を重合した後にケン化する方法。
このときは、特に連鎖移動効果の大きいチオールに由来する化合物が有効で以下の化合物が挙げられる。
【化１】
0004338117.tif 000002
【化２】
0004338117.tif 000003
【００１０】
［但し、上記一般式（１）、（２）において、ｎは０〜５の整数で、Ｒ１  ,Ｒ２,Ｒ３はそれぞれ水素原子又は低級アルキル基（置換基を含んでもよい）を示す。］
【化３】
0004338117.tif 000004
【００１１】
［但し、上記一般式（３）において、ｎは０〜２０の整数である。］
【００１２】
及び上記一般式（１）〜（３）で表される化合物の塩。
具体的にはメルカプト酢酸、２−メルカプトプロピオン酸、３−メルカプトプロピオン酸、２−メルカプトステアリン酸等が挙げられる。
【００１３】
上記の▲１▼及び▲２▼の製造時におけるビニルエステル系化合物としては、ギ酸ビニル、酢酸ビニル、トリフルオロ酢酸ビニル、プロピオン酸ビニル、酪酸ビニル、カプリン酸ビニル、ラウリル酸ビニル、バーサティック酸ビニル、パルミチン酸ビニル、ステアリン酸ビニル等が単独又は併用で用いられるが、実用上は酢酸ビニルが好適である。
【００１４】
また、本発明においては、かかる重合の際に前述した如きカルボキシル基を有する不飽和単量体、ビニルエステル系化合物以外の他の一般の単量体を水溶性を損なわない範囲で少量存在せしめて重合を行なっても良く、これらの単量体を次に例示する。
【００１５】
［エチレン性不飽和カルボン酸のアルキルエステル等］
クロトン酸メチル、クロトン酸エチル、イタコン酸メチル、イタコン酸エチル、ソルビン酸メチル、ソルビン酸エチル、マレイン酸モノアルキルエステル、マレイン酸ジアルキルエステル、オレイン酸アルキルエステル、（メタ）アクリル酸メチル、（メタ）アクリル酸エチル、（メタ）アクリル酸プロピル、（メタ）アクリル酸ブチル、（メタ）アクリル酸ペンチル、（メタ）アクリル酸ヘプチル、（メタ）アクリル酸オクチル、（メタ）アクリル酸デシル、（メタ）アクリル酸ヘキサデシル、（メタ）アクリル酸オクタデシル等が挙げられる。
【００１６】
［飽和カルボン酸のアリルエステル］
ステアリン酸アリル、ラウリン酸アリル、ヤシ油脂肪酸アリル、オクチル酸アリル、酪酸アリル等。
［α−オレフィン］
エチレン、プロピレン、α−ヘキセン、α−オクテン、α−デセン、α−ドデセン、α−ヘキサデセン、α−オクタデセン等。
【００１７】
［アルキルビニルエーテル］
プロピルビニルエーテル、ブチルビニルエーテル、ヘキシルビニルエーテル、オクチルビニルエーテル、デシルビニルエーテル、ドデシルビニルエーテル、テトラデシルビニルエーテル、ヘキサデシルビニルエーテル、オクタデシルビニルエーテル等。
【００１８】
［アルキルアリルエーテル］
プロピルアリルエーテル、ブチルアリルエーテル、ヘキシルアリルエーテル、オクチルアリルエーテル、デシルアリルエーテル、ドデシルアリルエーテル、テトラデシルアリルエーテル、ヘキサデシルアリルエーテル、オクタデシルアリルエーテル等。
その他、（メタ）アクリルアミド、（メタ）アクリロニトリル、スチレン、塩化ビニル等の使用も可能である。
【００１９】
共重合するにあたっては、特に制限はなく公知の重合方法が任意に用いられるが、普通メタノール、エタノールあるいはイソプロピルアルコール等のアルコールを溶媒とする溶液重合が実施される。勿論、乳化重合、懸濁重合も可能である。かかる溶液重合において単量体の仕込み方法としては、まずビニルエステル系化合物の全量と前記のカルボキシル基を有する不飽和単量体の一部を仕込み、重合を開始し、残りの不飽和単量体を重合期間中に連続的に又は分割的に添加する方法、前者を一括仕込みする方法等任意の手段を用いて良い。共重合反応は、アゾビスイソブチロニトリル、過酸化アセチル、過酸化ベンゾイル、過酸化ラウロイルなどの公知のラジカル重合触媒を用いて行われる。又反応温度は５０℃〜沸点程度の範囲から選択される。
【００２０】
ケン化にあたっては、得られた共重合体をアルコールに溶解してアルカリ触媒の存在下に行なわれる。アルコールとしてはメタノール、エタノール、ブタノール等が挙げられる。アルコール中の共重合体の濃度は、２０〜５０重量％の範囲から選ばれる。
ケン化触媒としては水酸化ナトリウム、水酸化カリウム、ナトリウムメチラート、ナトリウムエチラート、カリウムメチラート等のアルカリ金属の水酸化物やアルコラートの如きアルカリ触媒を用いることができ、場合によっては酸触媒を用いることも可能である。ケン化触媒の使用量はビニルエステル系化合物に対して１〜１００ミリモル当量にすることが必要である。
【００２１】
なお、上記方法に限らず、例えばポリビニルアルコール（部分ケン化物又は完全ケン化物）に酸化アルキレン類を付加反応させる方法等も実施可能である。
【００２２】
かくして本発明に用いるカルボキシル基含有ＰＶＡ（Ａ）が得られるわけであるが、本発明においては、カルボキシル基の含有量（カルボン酸での変性量）を２〜５モル％とすることが必要で、かかる含有量が２モル％未満では水溶性が低下し、逆に５重量％を越えるとフィルム強度が充分に得ることができず本発明の目的を達成することが困難となる。
【００２３】
また、カルボキシル基含有ＰＶＡ（Ａ）のケン化度は特に限定されないが、８８〜９９モル％（さらには８９〜９８モル％、特には９０〜９７モル％、殊に９０〜９６モル％）が好ましく、かかるケン化度が８８モル％未満では、アルカリ性薬剤を長期間保存したときの水溶性が低下し、逆に９９モル％を越えると水溶性が低下する傾向にあり好ましくない。
【００２４】
さらに、カルボキシル基含有ＰＶＡ（Ａ）の２０℃における４重量％水溶液粘度は１５〜６０mPa・s（さらには１７〜５５mPa・s、特には１８〜５０mPa・s、殊に２０〜４５mPa・s）であることが好ましく、かかる粘度が１５mPa・s未満では、フィルムの機械的強度が低下する傾向にあり、逆に６０mPa・sを越えると水溶液の粘度が高くなりすぎて好ましくない。
【００２５】
上記のカルボキシル基含有ＰＶＡ（Ａ）と共に用いられるカルボキシル基を含有しないＰＶＡ（Ｂ）とは、かかるＰＶＡ（Ａ）以外のもので、例えば、未変性ＰＶＡや上記に記載のカルボキシル基含有単量体以外の単量体により変性されたＰＶＡを挙げることができるが、ヒートシール性の点で未変性ＰＶＡを用いることが好ましい。
【００２６】
カルボキシル基を含有しないＰＶＡ（Ｂ）は、上記のカルボキシル基含有ＰＶＡ（Ａ）に準じて製造することができ、かかるＰＶＡ（Ｂ）の２０℃における４重量％水溶液粘度は５〜７mPa・sであることが必要で、かかる粘度が５mPa・s未満では、ヒートシール性を充分に発揮することができず、逆に７mPa・sを越えてもヒートシール性の改善効果が充分に得られず発明の目的を達成することは困難となる。
【００２７】
また、かかるＰＶＡ（Ｂ）のケン化度は特に限定されないが、６５〜９５モル％（さらには７０〜９４モル％、特には７５〜９２モル％、殊に８０〜９０モル％）が好ましく、かかるケン化度が６５モル％未満では水溶性が低下する傾向にあり、逆に９５モル％を越えると水溶性が低下する傾向にあり好ましくない。
【００２８】
上記のＰＶＡ（Ａ）及びＰＶＡ（Ｂ）の含有割合（Ａ／Ｂ）は、８３／１７〜９２／８（重量比）であり、かかる含有割合が８３／１７未満ではアルカリ性薬剤を長期間保存したときの水溶性が低下し、逆に９２／８を越えるとヒートシール性の向上効果が充分に得られない傾向がある。
【００２９】
また、本発明においては、上記の含有割合（Ａ／Ｂ）やそれぞれのケン化度を考慮しながら、ＰＶＡ（Ａ）及び（Ｂ）の含有割合を調整して、ポリビニルアルコール系フィルム中に含有されるＰＶＡの平均ケン化度を９０〜９７モル％（さらには９１〜９７モル％、特には９２〜９６モル％、殊に９３〜９６モル％）とすることが大変好ましく、かかるケン化度にすることにより、アルカリ性物質を長期間包装しても水溶性が低下せず、アルカリ性物質の包装用として有用なポリビニルアルコール系フィルムを得ることが可能となる。
なお、ここで言う平均ケン化度とは、ＰＶＡ（Ａ）及び（Ｂ）を含有するポリビニルアルコール系フィルムを試料として、ＪＩＳ  Ｋ６７２６に準拠して測定されるケン化度である。
【００３０】
本発明のポリビニルアルコール系フィルムは、上記の如きＰＶＡ（Ａ）及び（Ｂ）を含有してなるもので、該フィルムは、ＰＶＡ（Ａ）及び（Ｂ）のブレンド物を製膜（フィルム化）することによって得られるもので、かかる製膜に当たっては、特に限定されることなく公知の方法を採用することができる。
【００３１】
例えば、流延法を採用することができ、より具体的に説明すれば、該ブレンド物（粉末）に水を加えて１０〜５０重量％（さらには１５〜３５重量％）のブレンド物の水溶液を得て、必要に応じて、界面活性剤（ポリオキシエチレンノニルフェニルエーテル、ポリオキシエチレンオクチルノニルエーテル、ポリエキシエチレンドデシルフィニルエーテル、ポリオキシエチレンアルキルアリルエーテル、ポリオキシエチレンソルビタンモノラウレート、ポリオキシエチレンソルビタンモノパルミテート、ポリオキシエチレンソルビタンモノステアレート、ポリオキシエチレンソルビタンモノオレエート、ポリオキシアルキレンアルキルエーテルリン酸エステルモノエタノールアミン塩、ポリオキシエチレンラウリルアミノエーテル、ポリオキシエチレンステアリルアミノエーテル）、可塑剤（グリセリン、ジグリセリン、ポリエチレングリコール、ポリプロピレングリコール等）を、ブレンド物１００重量部に対して、それぞれ０．１〜１０重量部（さらには０．３〜５重量部）、１〜４０重量部（さらには３〜３５重量部）配合した後、表面温度が９０〜１００℃程度の金属ロールの表面に流延乾燥させることにより、ＰＶＡ（Ａ）及び（Ｂ）を含有するフィルムを得ることができる。
【００３２】
かくして本発明のポリビニルアルコール系フィルムが得られるのであるが、かかるフィルムの厚みは、用途により一概に言えないが、薬剤包装等の用途においては、１０〜８０μｍ（さらには１５〜６０μｍ、特には２０〜４０μｍ）が好ましく、かかる厚みが１０μｍ未満ではフィルムの機械的強度が低下し、逆に８０μｍを越えるとフィルムの水溶性が低下すると共に製膜時の効率が低下して好ましくない。
【００３３】
また、該フィルムの表面はプレーンであってもよいが、該フィルムの片面或いは両面にエンボス模様や梨地模様等を施しておいても良い。
【００３４】
なお、本発明のポリビニルアルコール系フィルムには、本発明の目的を阻害しない範囲で、他の水溶性高分子（ポリアクリル酸ソーダ、ポリエチレンオキサイド、ポリビニルピロリドン、デキストリン、キトサン、キチン、メチルセルロース、ヒドロキシエチルセルロース、澱粉等）、防錆剤、着色剤、フィラーなどを添加することも可能で、さらには酸化チタン、タルク等を添加することも可能である。
【００３５】
かくして得られた本発明のポリビニルアルコール系フィルムは、各種の包装用途等に有用であるが、特に薬剤等のユニット包装用途に有用であり、かかる用途についてさらに説明する。
【００３６】
かかる薬剤としては、特に制限はないが、水に溶解又は分散させて用いる薬剤が良く、また、特に、（水に溶解又は分散させた時のｐＨ値が９以上の）アルカリ性薬剤の時にも本発明の効果を十分に発揮でき、薬剤の形状も顆粒、錠剤、粉体、粉末等いずれの形状でも良く、場合によっては、液状でも差し支えない。
具体的には、粉末石鹸、合成洗剤、農薬、殺菌剤、消臭剤、殺虫剤等を挙げることができ、好適には洗剤や農薬が用いられる。
【００３７】
本発明のアルカリ性物質包装用ポリビニルアルコール系フィルムを用いて薬剤を包装するに当たっては、イ）予め該フィルムを袋状にしておいてから、薬剤を包装する方法、ロ）該フィルムで直接薬剤を包装する方法等が挙げられる。
【００３８】
【実施例】
次に実施例を挙げて本発明を更に詳しく説明する。
尚、例中「％」、「部」とあるのは特に断りのない限り重量基準である。
【００３９】
実施例１
マレイン酸モノメチルで２モル％変性されケン化度が９６．０モル％で２０℃における４重量％水溶液粘度が２８mPa・sのカルボキシル基含有ＰＶＡ（Ａ）８５部とケン化度が８８．０モル％で２０℃における４重量％水溶液粘度が５mPa・sの未変性ＰＶＡ（Ｂ）１５部のブレンド物を水に溶解させて２５％の水溶液とし、さらに該ブレンド物１００部に対して、グリセリン２０部、ポリオキシエチレンノニルフェニルエーテル１．０部を配合した後、表面温度が約９４℃の金属ロールの表面に流延・乾燥させて、厚さ３０μｍの本発明のポリビニルアルコール系フィルムを得た。なお、該フィルムの平均ケン化度を本文中の方法で測定したところ、９５モル％であった。
得られたポリビニルアルコール系フィルムについて、以下の評価を行った。
【００４０】
（ヒートシール強度）
２３℃、５０％ＲＨ雰囲気下で、ヒートシーラー（安田精機製作所社製『ＹＳＳ式ヒートシーラー』）を用いて、上部圧着部２００℃、下部圧着部１００℃、圧着力約２ＭＰａ、０．５秒の条件で、得られたポリビニルアルコール系フィルム２枚をヒートシールして、そのヒートシール強度（Ｎ／１５ｍｍ）を測定した。なお、ヒートシール強度測定時の引張速度は、２００ｍｍ／ｍｉｎとした。
【００４１】
（溶解性）
上記と同様にしてヒートシールを行って、得られたヒートシール部分の一部を試料（３ｃｍ×１ｃｍ）として、１０００ｍｌの水（２０℃）が入った１０００ｍｌ容のビーカー内に投入し、スターラーで攪拌（５００ｒｐｍ）しながら、該試料が溶解するまでの時間を目視観察にて調べて、以下の基準で評価した。
○・・・３分未満で溶解
△・・・３〜６分未満で溶解
×・・・６分経っても溶解しない
【００４２】
実施例２
実施例１において、ＰＶＡ（Ａ）として、マレイン酸モノメチルで５モル％変性されケン化度が９６モル％で２０℃における４重量％水溶液粘度が２３mPa・sのＰＶＡを用いた以外は同様にポリビニルアルコール系フィルムを得て、同様に評価を行った。なお、該フィルムの平均ケン化度を本文中の方法で測定したところ、９５モル％であった。
【００４３】
実施例３
実施例１において、ＰＶＡ（Ａ）として、イタコン酸で２モル％変性されケン化度が９４モル％で２０℃における４重量％水溶液粘度が２８mPa・sのＰＶＡを用いた以外は同様にポリビニルアルコール系フィルムを得て、同様に評価を行った。なお、該フィルムの平均ケン化度を本文中の方法で測定したところ、９３モル％であった。
【００４４】
実施例４
実施例１において、ＰＶＡ（Ｂ）として、ケン化度が８０モル％で２０℃における４重量％水溶液粘度が５mPa・sの未変性ＰＶＡを用いた以外は同様にポリビニルアルコール系フィルムを得て、同様に評価を行った。なお、該フィルムの平均ケン化度を本文中の方法で測定したところ、９４モル％であった。
【００４５】
実施例５
実施例１において、ＰＶＡ（Ｂ）として、ケン化度が９０モル％で２０℃における４重量％水溶液粘度が７mPa・sの未変性ＰＶＡを用いた以外は同様にポリビニルアルコール系フィルムを得て、同様に評価を行った。なお、該フィルムの平均ケン化度を本文中の方法で測定したところ、９５モル％であった。
【００４６】
実施例６
実施例１において、ＰＶＡ（Ａ）及びＰＶＡ（Ｂ）の含有割合（Ａ／Ｂ）を８３／１７とした以外は同様にポリビニルアルコール系フィルムを得て、同様に評価を行った。なお、該フィルムの平均ケン化度を本文中の方法で測定したところ、９５モル％であった。
【００４７】
実施例７
実施例１において、ＰＶＡ（Ａ）及びＰＶＡ（Ｂ）の含有割合（Ａ／Ｂ）を９２／８とした以外は同様にポリビニルアルコール系フィルムを得て、同様に評価を行った。なお、該フィルムの平均ケン化度を本文中の方法で測定したところ、９５モル％であった。
【００４８】
実施例８
実施例１において、ＰＶＡ（Ａ）として、マレイン酸で２モル％変性されケン化度が８８モル％で２０℃における４重量％水溶液粘度が２８mPa・sのＰＶＡを用い、ＰＶＡ（Ｂ）として、ケン化度が７３モル％で２０℃における４重量％水溶液粘度が５mPa・sの未変性ＰＶＡを用い、かつＰＶＡ（Ａ）及びＰＶＡ（Ｂ）の含有割合（Ａ／Ｂ）を８０／２０とした以外は同様にポリビニルアルコール系フィルムを得て、同様に評価を行った。なお、該フィルムの平均ケン化度を本文中の方法で測定したところ、８５モル％であった。
【００４９】
なお、上記の実施例１〜７においては、下記の耐アルカリ時の水溶性についての評価も行った。
（アルカリ包装時の水溶性）
得られたポリビニルアルコール系フィルムを用いて、三方シールされた袋（１０ｃｍ×５ｃｍ）を得て、かかる袋にアルカリ性物質として１％の炭酸ナトリウム水溶液（ｐＨ＝１１）を２０ｇ入れて、開口部をヒートシールした後、４０℃、７０％ＲＨの状態に２週間放置し、その後アルカリ性物質が入った袋から３ｃｍ×３ｃｍのフィルム片を採取して、それを１０００ｃｃの水（２０℃）の入った１０００ｍｌのビーカーに入れて、２０℃、６５％ＲＨの雰囲気下でマグネチックスターラー（約５００ｒｐｍ）で攪拌して、該フィルム片が完全に溶解するまでの時間（秒）を調べた。
なお、アルカリ性物質を入れる前の袋（放置前）についても、同じ要領で別途溶解性調べた。
【００５０】
比較例１
実施例１において、ＰＶＡ（Ｂ）として、２０℃における４重量％水溶液粘度が０．５mPa・sの未変性ＰＶＡを用いた以外は同様にポリビニルアルコール系フィルムを得て、同様に評価を行った。
【００５１】
比較例２
実施例１において、ＰＶＡ（Ｂ）として、２０℃における４重量％水溶液粘度が１５mPa・sの未変性ＰＶＡを用いた以外は同様にポリビニルアルコール系フィルムを得て、同様に評価を行った。
【００５２】
実施例及び比較例の評価結果を表１に示す。
【００５３】
0004338117.tif 000005
【００５４】
【発明の効果】
本発明のアルカリ性物質包装用ポリビニルアルコール系フィルムは、特定のＰＶＡをブレンドしているため、ヒートシール性とヒートシール部の水溶性の両方を満足することができ、各種の包装用途に有用で、特に、粉末石鹸、合成洗剤、農薬、殺菌剤、消臭剤、殺虫剤等の薬剤を包装して、水中に投入して用いるユニット包装用途に最適である。